(57)【要約】【課題】優れた導電性を有する周辺配線部および端子部が形成可能な導電材料前駆体、および導電材料の製造方法を提供する。【解決手段】支持体上に中間層とハロゲン化銀乳剤層とを少なくともこの順に有し、中間層のタンパク質分解酵素含有量がハロゲン化銀乳剤層のタンパク質分解酵素含有量よりも多い導電材料前駆体。および該導電材料前駆体を像様に露光し、その後現像する導電材料の製造方法。【選択図】なし【特許請求の範囲】
【請求項１】
支持体上に中間層と、ハロゲン化銀乳剤層を少なくともこの順で有する導電材料前駆体であって、該導電材料前駆体がタンパク質分解酵素を含有し、かつ中間層のタンパク質分解酵素含有量がハロゲン化銀乳剤層のタンパク質分解酵素含有量よりも多い（ここでハロゲン化銀乳剤層のタンパク質分解酵素含有量は０ｇ／ｍ２を含むものとする）ことを特徴とする導電材料前駆体。
【請求項２】
請求項１記載の導電材料前駆体を像様に露光する露光工程、および露光済みの導電材料前駆体を現像する現像工程を少なくとも有することを特徴とする導電材料の製造方法。
【発明の詳細な説明】
【技術分野】
【０００１】
本発明は、タッチパネル、電磁波シールド材、アンテナ回路、電子回路等の用途に用いることができる導電材料の製造に好適な導電材料前駆体、および導電材料の製造方法に関する。
【背景技術】
【０００２】
スマートフォン、パーソナル・デジタル・アシスタント（ＰＤＡ）、ノートＰＣ、タブレットＰＣ、ＯＡ機器、医療機器、あるいはカーナビゲーションシステム等の電子機器においては、これらのディスプレイに入力手段としてタッチパネルセンサーが広く用いられている。
【０００３】
タッチパネルセンサーには、位置検出の方法により光学方式、超音波方式、抵抗膜方式、表面型静電容量方式、投影型静電容量方式等があり、上記したディスプレイ用途においては抵抗膜方式と投影型静電容量方式が好適に利用されている。抵抗膜方式のタッチパネルセンサーは、支持体上に光透過性導電層を有する導電材料を２枚利用し、これら導電材料をドットスペーサーを介して対向配置した構造を有しており、タッチパネルセンサーの１点に力を加えることにより光透過性導電層同士が接触し、各光透過性導電層に印加された電圧をもう一方の光透過性導電層を通して測定することで、力の加えられた位置の検出を行うものである。一方、投影型静電容量方式のタッチパネルセンサーは、２層の光透過性導電層を有する導電材料を１枚、または１層の光透過性導電層を有する導電材料を２枚利用し、指等を接近させた際の光透過性導電層間の静電容量変化を検出し、指を接近させた位置の検出を行うものである。後者は可動部分がないため耐久性に優れる他、多点同時検出ができることから、スマートフォンやタブレットＰＣ等で、とりわけ広く利用されている。
【０００４】
投影型静電容量方式のタッチパネルセンサーにおいては、支持体上に光透過性導電層をパターニングすることで得られた複数のセンサーからなるセンサー部を配することで、多点同時検出や移動点の検出を可能にしている。このセンサー部が検出した静電容量の変化を電気信号として外部に取り出すため、導電材料が有する全てのセンサーに対して、外部に電気信号を取り出すために設けられる複数の端子からなる端子部と、これらを電気的に接続する複数の周辺配線からなる周辺配線部が設けられる。通常、前述した光透過性導電層はディスプレイ上に位置し、端子部や周辺配線部はディスプレイの外、いわゆる額縁部に位置する。従来技術においては、光透過性導電層はＩＴＯ（インジウム−錫酸化物）導電膜により形成されるのが一般的であり、端子部や周辺配線部は、金、銀、銅、ニッケル、アルミニウム等の金属により形成されるのが一般的であった。例えば特開２０１２−１３８０１８号公報（特許文献１）には、光透過性導電層の材料としてＩＴＯやＩＺＯ（インジウム亜鉛オキサイド）等の導電性酸化物を使用し、取出配線（周辺配線部）や接続端子（端子部）の材料として金属や合金を使用したタッチパネルが開示されている。
【０００５】
また、近年では銀塩感光材料を導電材料前駆体として用い、該導電材料前駆体を露光、現像することで得られた網目状金属銀細線パターンを光透過性導電層とする方法も提案されている。例えば直接現像法を用いて支持体上に網目状金属銀細線パターンを形成する方法が国際公開第２００１／５１２７６号パンフレット（特許文献２）、特開２００４−２２１５６４号公報（特許文献３）に開示され、例えば硬化現像法を用いて支持体上に網目状金属銀細線パターンを形成する方法が特開２００７−５９２７０号公報（特許文献４）に開示される。また特開２００３−７７３５０号公報（特許文献５）や特開２００５−２５０１６９号公報（特許文献６）等では、支持体上に物理現像核層とハロゲン化銀乳剤層を少なくともこの順に有する導電材料前駆体に、可溶性銀塩形成剤および還元剤をアルカリ液中で作用させ、支持体上に網目状金属銀細線パターンを形成する銀塩拡散転写法が開示されている。特に銀塩拡散転写法によればバインダーを実質的に含有しない金属銀細線を、再現性良く容易に形成できるため、高透過率、高導電性を両立した網目状金属銀細線パターンを有する光透過性導電層を形成可能である。
【０００６】
さらに、銀塩感光材料を導電材料前駆体として用い、網目状金属銀細線パターンを有する光透過性導電層と、周辺配線部および端子部とを一度に形成する方法も開示されている。例えば特開２０１７−３３３６９号公報（特許文献７）には銀塩感光材料を用いて、網目状金属銀細線パターン、周辺配線部、および端子部を同時に形成できることが記載されている。この方法は、光透過性導電層、周辺配線部、および端子部を一度に形成できることから生産性に優れる。なお光透過性導電層と異なり、周辺配線部および端子部は一般的には網目状ではない、いわゆる塗りつぶし銀パターンにより形成される。
【０００７】
近年は意匠性の観点からタッチパネルセンサーの狭額縁化が進められており、周辺配線部を構成する周辺配線、および端子部を構成する端子も細線化が求められている。しかしながら、周辺配線や端子を単純に細線化した場合、抵抗値が上昇するため、タッチパネルセンサーの感度が低下する。つまり、より導電性に優れた周辺配線部および端子部が形成可能な導電材料前駆体が求められていた。
【０００８】
特開２０１７−１３０３２５号公報（特許文献８）には、物理現像核層に最も近い側に位置するハロゲン化銀乳剤層の銀／バインダー比が、該物理現像核層よりも遠い側に位置するハロゲン化銀乳剤層の銀／バインダー比よりも大きい導電材料前駆体が開示され、該導電材料前駆体を用いることで、網目状金属銀細線パターンや、周辺配線部および端子部に相当するパターンのいずれにおいても優れた導電性を有する導電材料が得られることが記載される。また、特開２００７−１２４０４号公報（特許文献９）には、支持体上にハロゲン化銀乳剤層を含有する導電材料前駆体をタンパク質分解酵素含有処理液で処理することを特徴とする導電材料の製造方法が開示され、該製造方法により、透明性と導電性が共に高く、かつ生産性の良い透明導電材料が得られることが記載される。しかしながら、さらなる改善が望まれていた。
【先行技術文献】
【特許文献】
【０００９】
【特許文献１】特開２０１２−１３８０１８号公報
【特許文献２】国際公開第２００１／５１２７６号パンフレット
【特許文献３】特開２００４−２２１５６４号公報
【特許文献４】特開２００７−５９２７０号公報
【特許文献５】特開２００３−７７３５０号公報
【特許文献６】特開２００５−２５０１６９号公報
【特許文献７】特開２０１７−３３３６９号公報
【特許文献８】特開２０１７−１３０３２５号公報
【特許文献９】特開２００７−１２４０４号公報
【発明の概要】
【発明が解決しようとする課題】
【００１０】
本発明の課題は、優れた導電性を有する周辺配線部および端子部が形成可能な導電材料前駆体、および導電材料の製造方法を提供することにある。
【課題を解決するための手段】
【００１１】
本発明の上記課題は、以下の発明によって達成される。
（１）支持体上に中間層と、ハロゲン化銀乳剤層を少なくともこの順で有する導電材料前駆体であって、該導電材料前駆体がタンパク質分解酵素を含有し、かつ中間層のタンパク質分解酵素含有量がハロゲン化銀乳剤層のタンパク質分解酵素含有量よりも多い（ここでハロゲン化銀乳剤層のタンパク質分解酵素含有量は０ｇ／ｍ２を含むものとする）ことを特徴とする導電材料前駆体。
（２）上記（１）記載の導電材料前駆体を像様に露光する露光工程、および露光済みの導電材料前駆体を現像する現像工程を少なくとも有することを特徴とする導電材料の製造方法。
【発明の効果】
【００１２】
本発明により、優れた導電性を有する周辺配線部および端子部が形成可能な導電材料前駆体、および導電材料の製造方法を提供することができる。
【図面の簡単な説明】
【００１３】
【図１】実施例で用いたポジ型透過原稿の概略図
【発明を実施するための形態】
【００１４】
以下、本発明について説明する。本発明の導電材料前駆体は、支持体上に中間層と、ハロゲン化銀乳剤層を少なくともこの順で有する導電材料前駆体であって、該導電材料前駆体がタンパク質分解酵素を含有し、かつ中間層のタンパク質分解酵素含有量がハロゲン化銀乳剤層のタンパク質分解酵素含有量よりも多いことを特徴とする。
【００１５】
＜中間層＞
本発明の導電材料前駆体が有する中間層とは、後述する支持体とハロゲン化銀乳剤層の間に設けられる層を意味する。中間層の機能は特に限定されないが、銀塩拡散転写法により銀画像を形成する場合、中間層は現像後に不要になったハロゲン化銀乳剤層の水洗除去を促進する目的で好適に利用される。
【００１６】
本発明においては、中間層のタンパク質分解酵素含有量がハロゲン化銀乳剤層のタンパク質分解酵素含有量よりも多いことが必要である。中間層のタンパク質分解酵素含有量の下限は特に限定されないが、０．０２ｇ／ｍ２以上であることが導電性に優れた周辺配線部および端子部が得られることから好ましい。中間層のタンパク質分解酵素含有量の上限は特に限定されないが、０．５ｇ／ｍ２以下が好ましい。ハロゲン化銀乳剤層のタンパク質分解酵素含有量は、中間層のタンパク質分解酵素含有量より少なければ特に限定されないが、ハロゲン化銀乳剤層のバインダーとしてゼラチン等のタンパク質を用いる場合、ハロゲン化銀乳剤層はタンパク質分解酵素を全く含有しないことが特に好ましい。したがって、本発明におけるハロゲン化銀乳剤層のタンパク質分解酵素含有量は０ｇ／ｍ２を含むものとする。
【００１７】
本発明の導電材料前駆体が含有するタンパク質分解酵素は特に限定されず、公知のものを使用できる。タンパク質分解酵素の例としては、ペプシン、トリプシン、キモトリプシン、エラスターゼ等の動物消化器系由来のタンパク質分解酵素（消化酵素）、コウジカビ（Ａｓｐｅｒｇｉｌｌｕｓ）属由来のタンパク質分解酵素、バチルス（Ｂａｃｉｌｌｕｓ）属由来のタンパク質分解酵素、クモノスカビ（Ｒｈｉｚｏｐｕｓ）属由来のタンパク質分解酵素、ストレプトマイセス（Ｓｔｒｅｐｔｏｍｙｃｅｓ）属由来のタンパク質分解酵素、アオカビ（Ｐｅｎｉｃｉｌｌｉｕｍ）属由来のタンパク質分解酵素、ケカビ（Ｍｕｃｏｒ）属由来のタンパク質分解酵素等の微生物由来のタンパク質分解酵素、パパイン、ブロメレイン、フィシン等の植物由来のタンパク質分解酵素等が例示できる。上記した中でも、微生物由来のタンパク質分解酵素が導電性に優れた周辺配線部および端子部が得られることから好ましく、コウジカビ属由来のタンパク質分解酵素、バチルス属由来のタンパク質分解酵素がより好ましい。タンパク質分解酵素は単独で含有してもよく、２種以上を含有してもよい。
【００１８】
上記したようなタンパク質分解酵素としては市販品を用いることができる。例えば天野エンザイム（株）より市販されるプロテアーゼＭ「アマノ」ＳＤ（コウジカビ属由来）、プロテアーゼＡ「アマノ」ＳＤ（コウジカビ属由来）、プロテアーゼＰ「アマノ」３ＳＤ（コウジカビ属由来）、プロチンＳＤ−ＡＹ１０（バチルス属由来）等、ナガセケムテックス（株）より市販されるデナプシン２Ｐ（コウジカビ属由来）、デナチーム（登録商標）ＡＰ（コウジカビ属由来）、デナチームＰＭＣ  ＳＯＦＴＥＲ（ストレプトマイセス属由来）、食品用精製パパイン（植物由来）、ビオプラーゼ（登録商標）ＡＬ−１５ＦＧ（バチルス属由来）、ビオプラーゼＯＰ（バチルス属由来）、ビオプラーゼ３０Ｌ（バチルス属由来）等を挙げることができ、これらを入手し利用することができる。
【００１９】
中間層は前述したタンパク質分解酵素以外に、バインダーを含有することが中間層の強度に優れることから特に好ましい。かかるバインダーとしては、ゼラチン、カゼイン、アルブミン等のタンパク質を除く水溶性高分子化合物、非水溶性高分子化合物等が例示できる。
【００２０】
タンパク質を除く水溶性高分子化合物は限定されず、公知のものを使用できる。具体的にはカルボキシメチルセルロース、ヒドロキシプロピルセルロース、メチルセルロース等のセルロース誘導体、アガロース、アガロペクチン、アルギン酸、アミロース、アミロペクチン、カードラン、グアーガム、カラギーナン、ペクチン、キサンタンガム、カルボキシメチルセルロース、グルコマンナン、ジェランガム、ローカストビーンガム、澱粉、デキストリン等の多糖類、ポリエチレンオキサイド、ポリビニルアルコール、ポリビニルピロリドン、ポリビニルメチルエーテル、ポリアクリルアミド、ポリエチレンイミン、ポリアリルアミン、ポリビニルアミン、ポリリジンやこれらのグラフト重合ポリマー、およびこれらを公知の方法で修飾したものを例示できる。
【００２１】
非水溶性高分子化合物は特に限定されず、公知のものを使用できる。具体的にはポリ酢酸ビニル樹脂、アクリル酸エステル樹脂、メタクリル酸エステル樹脂、ポリ塩化ビニル樹脂、エチレン−酢酸ビニル共重合体、酢酸ビニル−アクリル酸エステル共重合体、スチレン−アクリル酸エステル共重合体、スチレン−ブタジエン共重合体、塩化ビニリデン−アクリル酸エステル共重合体、塩化ビニル−酢酸ビニル共重合体、ウレタン樹脂等が例示できる。上記非水溶性高分子化合物としては、水に分散させたエマルションを使用することが好ましい。非水溶性高分子化合物のエマルションの平均粒径は０．０１〜１．０μｍであることが好ましく、特に好ましくは０．０３〜０．８μｍである。
【００２２】
上記した中でも、導電性に優れた周辺配線部および端子部が得られることから、中間層のバインダーとしてはタンパク質を除く水溶性高分子化合物がより好ましく、多糖類が特に好ましい。中間層のバインダー含有量は特に限定されないが、０．０１〜０．４ｇ／ｍ２であることが好ましく、０．０２〜０．２ｇ／ｍ２であることがより好ましい。中間層中のバインダー含有量に対するタンパク質分解酵素含有量は特に限定されないが、１．０〜２００質量％であることが導電性に優れた周辺配線部および端子部が得られること、および中間層の強度に優れることから好ましい。
【００２３】
中間層は、上記した物質以外にも有機溶剤、界面活性剤、消泡剤、増粘剤等の各種の公知の添加剤を含有してもよい。
【００２４】
＜支持体＞
本発明の導電材料前駆体が有する支持体は特に限定されないが、本発明によって得られた導電材料をタッチパネルセンサー等の光透過性が必要な用途に利用する場合、支持体は光透過性を有することが特に好ましい。光透過性を有する支持体としては、ポリエチレン、ポリプロピレン等のポリオレフィン系樹脂、ポリ塩化ビニル、塩化ビニル共重合体等の塩化ビニル系樹脂、エポキシ樹脂、ポリアリレート、ポリサルフォン、ポリエーテルサルフォン、ポリイミド、フッ素樹脂、フェノキシ樹脂、トリアセチルセルロース、ポリエチレンテレフタレート、ポリイミド、ポリフェニレンスルファイド、ポリエチレンナフタレート、ポリカーボネート、アクリル樹脂、セロファン、ナイロン、ポリスチレン系樹脂、ＡＢＳ樹脂等の各種樹脂フィルム、石英ガラス、無アルカリガラス等のガラス等が例示できる。得られる導電材料の透明性の観点から、支持体の全光線透過率は６０％以上が好ましく、特に好ましくは７０％以上であり、同様の観点から支持体のヘイズは０〜３％が好ましく、特に好ましくは０〜２％である。支持体の厚さは１０〜３００μｍであることが取り扱い性や透明性の観点から好ましい。支持体はその表面の少なくとも一方の面に、易接着層、ハードコート層、反射防止層、防眩層、帯電防止層等の公知の層を有していてもよく、コロナ処理、プラズマ処理、プライマー処理、ケン化処理等の公知の表面改質処理が施されていてもよい。
【００２５】
＜ハロゲン化銀乳剤層＞
本発明の導電材料前駆体が有するハロゲン化銀乳剤層は、ハロゲン化銀粒子が均一に分散された（乳化された）ハロゲン化銀乳剤を含有する。したがってハロゲン化銀乳剤層はハロゲン化銀粒子を含有する。該ハロゲン化銀粒子の製造には、ハロゲン化銀乳剤に関する銀塩写真フィルムや印画紙、印刷製版用フィルム、フォトマスク用エマルジョンマスク等で用いられる技術はそのまま用いることができる。
【００２６】
ハロゲン化銀乳剤層が含有するハロゲン化銀粒子は、塩化銀、臭化銀、ヨウ化銀およびフッ化銀のいずれであってもよく、これらの組み合わせでもよい。ハロゲン化銀粒子の形成には、順混合、逆混合、同時混合等の当業界では周知の方法が用いられる。中でも同時混合法の１種で、粒子形成される液相中のｐＡｇを一定に保ついわゆるコントロールドダブルジェット法を用いることが、粒径の揃ったハロゲン化銀粒子が得られる点において好ましい。本発明において、導電材料の導電性の観点やハロゲン化銀粒子の分散安定性の観点から、好ましいハロゲン化銀粒子の平均粒径は０．２５μｍ以下、特に好ましくは０．０５〜０．２μｍである。ハロゲン化銀乳剤層が含有するハロゲン化銀粒子は、８０ｍｏｌ％以上が塩化銀であることが得られる導電材料の導電性に優れることから好ましく、特に好ましくは９０ｍｏｌ％以上である。
【００２７】
ハロゲン化銀粒子の形状は特に限定されず、例えば、球状、立方体状、平板状（六角平板状、三角形平板状、四角形平板状など）、八面体状、十四面体状など様々な形状であることができる。
【００２８】
ハロゲン化銀粒子は、その形成あるいは物理熟成の過程において必要に応じて亜硫酸塩、鉛塩、タリウム塩、あるいはロジウム塩もしくはその錯塩、イリジウム塩もしくはその錯塩などVIII族金属元素の塩もしくはその錯塩を共存させてもよい。また、種々の化学増感剤によって増感することができ、イオウ増感法、セレン増感法、貴金属増感法など当業界で一般的な方法を、単独、あるいは組み合わせて用いることができる。
【００２９】
ハロゲン化銀粒子は、必要に応じて分光増感することもできる。また、ハロゲン化銀粒子は必ずしもネガ感光性でなくてもよく、必要に応じてポジ感光性を有するハロゲン化銀粒子としてもよい。ポジ感光性を有するハロゲン化銀粒子に関しては、特開平８−１７１２１０号公報、同平８−２０２０４１号公報に記載されている方法によって作製することができる。
【００３０】
ハロゲン化銀乳剤層は、ハロゲン化銀粒子の保護コロイドとしてバインダーを含有することが好ましい。バインダーとしては、中間層が含有していてもよいバインダーとして例示した水溶性高分子化合物および非水溶性高分子化合物や、ゼラチン、カゼイン、アルブミン等のタンパク質が例示できる。中でも、ハロゲン化銀粒子の分散安定性が優れたハロゲン化銀乳剤層が得られることから、ハロゲン化銀乳剤層は水溶性高分子化合物を含有することが好ましく、タンパク質を含有することがさらに好ましく、ゼラチンを含有することが特に好ましい。
【００３１】
導電材料前駆体が有するハロゲン化銀乳剤層の銀／バインダー質量比は１．３以上であることが得られる導電材料の導電性に優れることから好ましく、同じ観点からハロゲン化銀粒子の含有量は銀換算で２ｇ／ｍ２以上であることが好ましい。さらに好ましくは銀／バインダー質量比が１．７〜３．５、ハロゲン化銀粒子の含有量は銀換算で２．５〜４．０ｇ／ｍ２である。銀／バインダー質量比は高すぎるとハロゲン化銀粒子の保護コロイドとしてのバインダーの割合が不足するため、ハロゲン化銀粒子の分散安定性が不足する場合がある。またハロゲン化銀粒子の含有量を増やしすぎることは、長い現像時間が必要となったり、支持体に近い側のハロゲン化銀粒子の感光性が低下したりする場合がある。
【００３２】
ハロゲン化銀乳剤層は、現像主薬を含有してもよい。現像主薬としては、写真現像の分野で公知の現像主薬を用いることができ、後述する現像液が含有していてもよい現像主薬が例示できる。現像主薬は２種以上含有していてもよい。
【００３３】
ハロゲン化銀乳剤層のバインダーとして水溶性高分子化合物を含有する場合、該水溶性高分子化合物を架橋可能な架橋剤を含有できるが、銀塩拡散転写法により銀画像を形成する場合、現像後に不要になったハロゲン化銀乳剤層を水洗除去するため、架橋剤はこれを妨げない範囲で用いることが好ましい。また、ハロゲン化銀乳剤層は公知の写真用添加剤を含有してもよい。具体的にはＲｅｓｅａｒｃｈ  Ｄｉｓｃｌｏｓｕｒｅ  Ｉｔｅｍ  １７６４３（１９７８年１２月）および１８７１６（１９７９年１１月）、３０８１１９（１９８９年１２月）に記載、あるいは引用された文献に記載されている添加剤を例示できる。その他、有機溶剤、界面活性剤、消泡剤、増粘剤等の各種の公知の添加剤を含有してもよい。
【００３４】
＜物理現像核層＞
本発明において、銀塩拡散転写法を用いて銀画像を形成することが、バインダーを実質的に含有しない銀画像を形成でき、導電性に優れた周辺配線部および端子部が得られることから最も好ましい。この場合、本発明の導電材料前駆体は支持体上に物理現像核を少なくとも含有する物理現像核層を有し、該物理現像核層上に前述した中間層と、ハロゲン化銀乳剤層とを少なくともこの順に有することが好ましい。物理現像核層は、支持体上に直接有していてもよく、易接着層等の支持体が有する他の層上に有していてもよい。物理現像核としては、金、銀、パラジウム、亜鉛あるいはその硫化物からなる微粒子（粒子サイズは１〜数十ｎｍ程度）が例示できる。得られる導電材料の銀画像と物理現像核層との接着性が優れることから、物理現像核層における物理現像核の含有量は、固形分で０．０１〜１０ｍｇ／ｍ２が好ましい。
【００３５】
物理現像核層は上記した物理現像核以外にバインダーを含有することが物理現像核層の強度が優れることから好ましい。バインダーとしては、中間層が含有していてもよいバインダーとして例示した水溶性高分子化合物および非水溶性高分子化合物や、ゼラチン、カゼイン、アルブミン等のタンパク質が例示できる。中でもポリエチレンイミン、ポリアリルアミン等のアミノ基を有する水溶性高分子化合物を含有することが特に好ましい。物理現像核層が含有するバインダーの含有量は、物理現像核に対して１０〜５００００質量％が好ましい。
【００３６】
物理現像核層が水溶性高分子化合物を含有する場合、該水溶性高分子化合物を架橋するために架橋剤を含有することが好ましい。架橋剤は特に限定されず、公知の架橋剤を用いることができる。具体的にはテトライソプロピルチタネート、チタンアセチルアセトネート、チタンラクテート、ノルマルブチルジルコネート、ジルコニウムモノアセチルアセトネート、アルミニウムトリスアセチルアセトネート等の有機金属化合物、ホルムアルデヒド、グリオキサール、グルタルアルデヒド、３−メチルグルタルアルデヒド、サクシンアルデヒド、アジポアルデヒド等のアルデヒド類、尿素やエチレン尿素等のＮ−メチロール化合物、ムコクロル酸、２，３−ジヒドロキシ−１，４−ジオキサン等のアルデヒド等価体、２，４−ジクロロ−６−ヒドロキシ−ｓ−トリアジン塩や、２，４−ジヒドロキシ−６−クロロ−トリアジン塩等の活性ハロゲンを有する化合物、ジビニルスルホン、ジビニルケトンやＮ，Ｎ，Ｎ−トリアクリロイルヘキサヒドロトリアジン、活性な三員環であるエチレンイミノ基を２つ以上有する化合物、ソルビトールポリグリシジルエーテルやポリグリセロールポリグリシジルエーテル、ジグリセロールポリグリシジルエーテル、グリセロールポリグリシジルエーテル、ポリエチレングリコールジグリシジルエーテル、ポリプロピレングリコールジグリシジルエーテル等のエポキシ基を分子中に２個以上有する化合物、硫酸カリウムアルミニウム（ミョウバン）、その他「高分子の化学反応」（大河原  信  著、１９７２、化学同人社）の２．６．７章、５．２章、９．３章等に記載の架橋剤等が例示できる。中でもグリオキサール、グルタルアルデヒド、３−メチルグルタルアルデヒド、サクシンアルデヒド、アジポアルデヒド等のジアルデヒド類やエポキシ基を分子中に２個以上有する化合物が好ましい。架橋剤は、物理現像核層に含まれる水溶性高分子化合物に対して０．１〜８０質量％を物理現像核層に含有させることが好ましい。
【００３７】
物理現像核層は、上記した物質以外にも有機溶剤、界面活性剤、消泡剤、増粘剤等の各種の公知の添加剤を含有してもよい。
【００３８】
＜その他の構成層＞
本発明において導電材料前駆体は、必要に応じて、裏塗り層、保護層等の非感光性層を有することができる。中でも、銀塩拡散転写法により銀画像を形成する場合、導電材料前駆体は保護層を有することが好ましい。さらに、ハロゲン化銀乳剤層を傷付きから保護し、現像処理中にハロゲン化銀乳剤層の銀が系外に拡散するのを抑制し、物理現像核上への銀の析出効率を高める目的から、保護層はハロゲン化銀乳剤層の上に有することが好ましい。これらの非感光性層は、主に水溶性高分子化合物からなる層であり、中間層が含有していてもよいバインダーとして例示した水溶性高分子化合物や、ゼラチン、カゼイン、アルブミン等のタンパク質を含有することができる。非感光性層の水溶性高分子化合物量としては、各々の用途によって異なるが、０．００１〜１０ｇ／ｍ２の範囲が好ましい。これら非感光性層は、水溶性高分子化合物を架橋する目的で、該水溶性高分子化合物を架橋可能な架橋剤を含有できるが、銀塩拡散転写法により銀画像を形成する場合、現像後に不要になった各構成層を水洗除去するため、架橋剤はこれを妨げない範囲で用いることが好ましい。
【００３９】
上記した各構成層中には、画質向上のためのハレーション防止剤、イラジエーション防止剤として、ハロゲン化銀乳剤の感光波長域に吸収極大を有する非増感性染料または顔料を含有することが好ましい。ハレーション防止剤は、上記裏塗り層あるいは、物理現像核層、中間層等のハロゲン化銀乳剤層と支持体の間に設けられる層に用いることが好ましく、これら２つ以上の層に分けて用いてもよい。イラジエーション防止剤としては、ハロゲン化銀乳剤層に用いることが好ましい。これら非増感性染料または顔料の添加量は、目的の効果が得られるのであれば特に限定されないが、０．０１〜１ｇ／ｍ２の範囲が好ましい。また上記した各構成層は、必要に応じて公知の写真用添加剤、界面活性剤、マット剤、滑剤、後述する現像液が含有していてもよい現像主薬等を含有できる。
【００４０】
＜構成層の製造方法＞
上記した中間層、ハロゲン化銀乳剤層、物理現像核層、保護層、裏塗り層等の各構成層を支持体上に設ける方法は特に限定されないが、均一な厚みの各構成層を生産性よく設ける観点から、塗布により設けることが特に好ましい。塗布方法としてはディップコーティング、スライドコーティング、カーテンコーティング、バーコーティング、エアーナイフコーティング、ロールコーティング、グラビアコーティング、スプレーコーティング等が例示できるがこれらに限定されず、公知の塗布方法を用いることができる。
【００４１】
＜露光工程＞
次に、本発明の導電材料の製造方法について説明する。本発明の導電材料の製造方法は、導電材料前駆体を現像する工程の前に、像様に露光する工程を有する。像様に露光する方法としては、所望する周辺配線部および端子部の形状や、網目状金属銀細線パターンに相当する幾何学形状に対応する透過原稿を用意し、導電材料前駆体のハロゲン化銀乳剤層を有する側の面に密着させて露光する方法、あるいは各種レーザー光（例えば４００〜４３０ｎｍに発振波長を有する青色半導体レーザーから発振されるレーザー光）を導電材料前駆体のハロゲン化銀乳剤層を有する側の面に照射し、所望する幾何学形状に走査露光する方法等が例示できる。
【００４２】
＜現像工程＞
本発明の導電材料の製造方法は、導電材料前駆体を像様に露光する露光工程後に、これを現像する（現像液に接触させる）現像工程を有する。本発明において銀塩拡散転写法により銀画像を形成する場合、現像することでハロゲン化銀乳剤層が含有するハロゲン化銀粒子が溶解・拡散し、物理現像核上で還元され銀画像が形成される。この場合、導電材料前駆体にネガ型のハロゲン化銀粒子を用いた場合、露光により光を照射されなかったハロゲン化銀乳剤層に対応する部分が銀画像となり、ポジ型のハロゲン化銀粒子を用いた場合、露光により光を照射されたハロゲン化銀乳剤層に対応する部分が銀画像となる。また直接現像法においては、現像によりハロゲン化銀乳剤層が含有するハロゲン化銀粒子が、その場で還元されることで銀画像が形成される。
【００４３】
＜現像液＞
前述の導電材料前駆体が有する各構成層が現像主薬を含有する場合、上記した現像液は必ずしも現像主薬を含有する必要はなく、現像可能となる潜像核を有するハロゲン化銀粒子の還元を可能とするためのアルカリ性剤を含有する。アルカリ性剤として、例えば水酸化カリウム、水酸化ナトリウム、水酸化リチウム、第３リン酸ナトリウム、あるいは各種アミン化合物が挙げられる。現像液のｐＨは１０以上が好ましく、さらに１１〜１４の範囲が好ましい。
【００４４】
前述の導電材料前駆体が有する各構成層が、現像可能となる潜像核を有するハロゲン化銀粒子の還元を可能とする量の現像主薬を含有しない場合、上記した現像液は現像主薬を含有する。現像液が含有する現像主薬としては、例えば、ハイドロキノン、カテコール、ピロガロール、メチルハイドロキノン、クロロハイドロキノン等のポリヒドロキシベンゼン類、１−フェニル−４，４−ジメチル−３−ピラゾリドン、１−フェニル−３−ピラゾリドン、１−ｐ−トリル−３−ピラゾリドン、１−フェニル−４−メチル−３−ピラゾリドン、１−フェニル−４−メチル−４−ヒドロキシメチル−３−ピラゾリドン、１−ｐ−クロロフェニル−３−ピラゾリドン等の３−ピラゾリドン類、パラメチルアミノフェノール、パラアミノフェノール、パラヒドロキシフェニルグリシン、パラフェニレンジアミン、アスコルビン酸等が挙げられ、これらを２種類以上併用してもよい。導電性に優れた周辺配線部および端子部が得られることから、現像液中の現像主薬の含有量は１〜１００ｇ／Ｌであることが好ましい。
【００４５】
現像液はその他に、亜硫酸ナトリウムや亜硫酸カリウム等の保恒剤や、ｐＨを好ましい範囲に保つために炭酸塩やリン酸塩等のｐＨ緩衝剤を含有することが好ましい。さらに臭化物イオン、ベンズイミダゾール、ベンゾトリアゾール、１−フェニル−５−メルカプトテトラゾール等、現像核を持たないハロゲン化銀粒子が還元されないように加えられるカブリ防止剤を含有していてもよい。
【００４６】
銀塩拡散転写法により銀画像を形成する場合、現像液は拡散転写現像を行うために可溶性銀錯塩形成剤を含有することが特に好ましい。可溶性銀錯塩形成剤としては、具体的にはチオ硫酸アンモニウムやチオ硫酸ナトリウムのようなチオ硫酸塩、チオシアン酸ナトリウムやチオシアン酸アンモニウムのようなチオシアン酸塩、亜硫酸ナトリウムや亜硫酸水素カリウムのような亜硫酸塩、１，１０−ジチア−１８−クラウン−６、２，２′−チオジエタノールなどのチオエーテル類、オキサゾリドン類、２−メルカプト安息香酸およびその誘導体、ウラシルのような環状イミド類、アルカノールアミン、ジアミン、特開平９−１７１２５７号公報に記載のメソイオン性化合物、５，５−ジアルキルヒダントイン類、アルキルスルホン類、他に「Ｔｈｅ  Ｔｈｅｏｒｙ  ｏｆ  ｔｈｅ  ｐｈｏｔｏｇｒａｐｈｉｃ  Ｐｒｏｃｅｓｓ（４ｔｈ  ｅｄｉｔｉｏｎ，ｐ４７４〜４７５）」、Ｔ．Ｈ．Ｊａｍｅｓ著に記載されている化合物が挙げられる。これらの可溶性銀錯塩形成剤の中で特にアルカノールアミンが好ましい。アルカノールアミンとしては、例えばＮ−（２−アミノエチル）エタノールアミン、ジエタノールアミン、Ｎ−メチルエタノールアミン、トリエタノールアミン、Ｎ−エチルジエタノールアミン、ジイソプロパノールアミン、エタノールアミン、４−アミノブタノール、Ｎ，Ｎ−ジメチルエタノールアミン、３−アミノプロパノール、２−アミノ−２−メチル−１−プロパノール等が挙げられる。これらの可溶性銀錯塩形成剤は単独で、または複数組み合わせて使用することができる。導電性に優れた周辺配線部および端子部が得られることから、現像液中の可溶性銀錯塩形成剤量の含有量としては０．１〜４０ｇ／Ｌが好ましく、より好ましくは１〜２０ｇ／Ｌである。
【００４７】
＜現像条件＞
導電材料前駆体を現像する際の現像液の温度は特に限定されないが、現像速度の観点、およびハロゲン化銀乳剤層が現像液中に溶出するのを防止する観点から１５〜３０℃が好ましく、１８〜２７℃が特に好ましい。現像時間は生産効率を考慮して１２０秒以下が好ましい。
【００４８】
像様に露光した後の導電材料前駆体を現像する方法としては、導電材料前駆体を現像液に浸漬する方法や、導電材料前駆体上に現像液を塗布する方法を例示できる。導電材料前駆体上に現像液を塗布する場合、現像液の塗布量は４０〜１２０ｍＬ／ｍ２程度が好ましい。
【００４９】
本発明の導電材料の製造方法において、直接現像法を用いて銀画像を形成する場合、導電材料前駆体を現像した後、酢酸やクエン酸等の酸を含有する停止液に接触させて現像を停止させる工程や、チオ硫酸塩やチオシアン酸塩等のハロゲン化銀溶剤を含有する定着液に接触させ、未露光のハロゲン化銀乳剤層中のハロゲン化銀粒子を溶解除去する定着工程を有していてもよい。
【００５０】
＜水洗工程＞
上記方法に従い導電材料前駆体を現像した後、あるいは上述した定着工程の後に、水洗することが好ましい。特に銀塩拡散転写法により銀画像を形成する場合、現像後の導電材料前駆体を水洗することで、現像後に不要となったハロゲン化銀乳剤層等の各構成層を除去し、銀画像を支持体上に露出させることができる。水洗は水単体で行ってもよく、炭酸塩やリン酸塩等のｐＨ緩衝剤を含有する水で行ってもよく、腐敗を防止する目的で防腐剤を含有する水で行ってもよい。
【００５１】
水洗方法としては、スクラビングローラ等を用いて温水シャワーを噴射しながら除去する方法や温水をノズル等でジェット噴射しながら水の勢いで除去する方法がある。また、シャワーやスリットを複数個設けて、除去の効率を高めることもできる。また、ハロゲン化銀乳剤層を除去する際には、水洗除去の代わりに、剥離紙等に転写剥離する方法を用いてもよい。剥離紙等で転写剥離する方法としては、ハロゲン化銀乳剤層上の余分な現像液を予めローラ等で絞り取っておき、ハロゲン化銀乳剤層等と剥離紙を密着させてハロゲン化銀乳剤層等をプラスチック樹脂フィルムから剥離紙に転写させて剥離する方法である。剥離紙としては吸水性のある紙や不織布、あるいは紙の上にシリカのような微粒子顔料とポリビニルアルコールのようなバインダーとで吸水性の空隙層を設けたものが用いられる。
【００５２】
＜現像後の後処理＞
導電材料前駆体を現像し得られた銀画像の表面に対し、公知の金属表面処理を施してもよい。例えば特開２００８−３４３６６号公報に記載されているような還元性物質、水溶性リンオキソ酸化合物、水溶性ハロゲン化合物を作用させてもよく、特開２０１３−１９６７７９号公報に記載されているような分子内に２つ以上のメルカプト基を有するトリアジンもしくはその誘導体を作用させてもよく、特開２０１１−２０９６２６号公報に記載されているように硫化反応による黒化処理を施してもよい。あるいは特開２００７−１２４０４号公報に記載されているようにタンパク質分解酵素等の酵素を含有する処理液で処理し、残存するゼラチン等の除去を促進してもよい。
【００５３】
＜導電材料＞
本発明の導電材料の製造方法により得られた導電材料をタッチパネルセンサーに利用する場合、該導電材料は網目状金属銀細線パターンを有する光透過性導電層を有することが好ましく、該光透過性導電層は互いに電気的に絶縁された複数のセンサーを有するセンサー部を有することが好ましい。網目状金属銀細線パターンは、複数の単位格子を網目状に配置した幾何学形状を有することがセンサーの感度、視認性（センサーの形状が見えにくい、いわゆる難視認性）等の観点から好ましい。単位格子の形状としては、例えば正三角形、二等辺三角形、直角三角形等の三角形、正方形、長方形、菱形、平行四辺形、台形等の四角形、六角形、八角形、十二角形、二十角形等のｎ角形、星形等を組み合わせた形状が挙げられ、またこれらの形状の単独の繰り返し、あるいは２種類以上の複数の形状の組み合わせが挙げられる。中でも単位格子の形状としては正方形もしくは菱形が好ましい。またボロノイ図形やドロネー図形、ペンローズタイル図形等に代表される不規則幾何学形状も好ましい網目状金属銀細線パターンの形状の一つである。
【００５４】
網目状金属銀細線パターンを構成する金属銀細線の線幅は２０μｍ以下であることが視認性（難視認性）の観点から好ましく、さらに好ましくは１〜１０μｍである。また単位格子の繰り返し間隔は５０〜６００μｍであることがセンサーの感度、視認性（難視認性）の観点から好ましく、さらに好ましくは５０〜４００μｍ以下である。網目状金属銀細線パターンの開口率は８５％以上であることが、導電材料が透明性に優れることから好ましく、８８〜９９％がより好ましい。
【００５５】
本発明の導電材料の製造方法により得られた導電材料をタッチパネルセンサーに利用する場合、センサー部が検出した静電容量の変化を外部に電気信号を取り出すために複数の端子を有する端子部や、センサー部と端子部とを電気的に接続する複数の周辺配線を有する周辺配線部が設けられる。本発明は、これらの部分の導電性に対し、とりわけ有効に作用する。
【００５６】
本発明において、端子部は外部との電気的接続を担うフレキシブルプリント配線板等の配線部材を接続するために設けられることが好ましい。端子部は一般的に複数の端子を有しており、該端子の幅は特に限定されないが、１５μｍ以上であることが配線部材の接続が容易になることから好ましく、より好ましくは３０μｍ以上であり、特に好ましくは６０μｍ以上である。上限は特に限定されないが、前記した配線部材の実装面積を抑制して部材を小型化するため、該端子の幅は２０００μｍ以下であることが好ましい。各端子の間隔は特に限定されないが、１μｍ以上であることが絶縁性の観点から好ましい。各端子の間隔の上限は２０００μｍ以下とすることが実装面積を抑制できるため好ましい。
【００５７】
本発明において、周辺配線部が有する複数の周辺配線の線幅は特に限定されないが、３μｍ以上であることが、周辺配線の導電性が優れることから好ましく、好ましくは５μｍ以上であり、特に好ましくは７μｍ以上である。上限は２０００μｍ以下であることが、いわゆる額縁部分の面積を抑制できるため好ましい。各周辺配線の間隔は特に限定されないが、１μｍ以上であることが絶縁性の観点から好ましい。各周辺配線の間隔の上限は２０００μｍ以下とすることが、額縁部分の面積を抑制できるため好ましい。
【００５８】
本発明の導電材料の製造方法により得られた導電材料は、光透過性導電層上に粘着剤層を有する導電材料積層体に好適であり、さらに粘着剤層上に機能材料を有する導電材料積層体に好適である。粘着剤層を形成する粘着剤としては、ゴム系粘着剤、アクリル系粘着剤、シリコーン系粘着剤、ウレタン系粘着剤等の公知の粘着剤が例示できる。機能材料としては、光透過性導電層を支持体上に有する導電材料や、ガラスや樹脂フィルムからなる保護板、および上記ガラスや樹脂フィルムの少なくとも一方の面にハードコート層、反射防止層、防眩層、ＩＴＯ等からなる導電性非金属層、遮光層、加飾層等の公知の機能層を有する材料が例示できる。
【００５９】
粘着剤層として、特開平９−２５１１５９号公報、特開２０１１−７４３０８号公報等に例示されている透明性の高いアクリル系粘着剤を使用した光学用粘着テープや、特開２００９−４８２１４号公報、特開２０１０−２５７２０８号公報等に例示されている透明性の高い硬化型樹脂の硬化物を用いてもよい。光学用粘着テープ、透明性の高い硬化型樹脂は共に市販されており、前者としてはスリーエムジャパン（株）より高透明性接着剤転写テープ（８１４６−１／８１４６−２／８１４６−３／８１４６−４等）、日東電工（株）より光学用透明粘着シート（ＬＵＣＩＡＣＳ（登録商標）  ＣＳ９８６４ＵＡＳ／ＣＳ９８６４ＵＡ等）等が例示でき、後者としてはデクセリアルズ（株）より光学弾性樹脂ＳＶＲ（登録商標）シリーズ（ＳＶＲ１１５０、ＳＶＲ１３２０等）、協立化学産業（株）よりＷＯＲＬＤ  ＲＯＣＫ（登録商標）シリーズ（ＨＲＪ（登録商標）−４６、ＨＲＪ−２０３等）、ヘンケルジャパン（株）より紫外線硬化型光学透明接着剤Ｌｏｃｔｉｔｅ（登録商標）  ＬＯＣＡシリーズ（Ｌｏｃｔｉｔｅ３１９２、Ｌｏｃｔｉｔｅ３１９３等）等が例示でき、これらを入手し利用することができる。
【実施例】
【００６０】
以下、本発明に関し実施例を用いて詳細に説明するが、本発明はその要旨を超えない限り、以下の実施例に限定されるものではない。
【００６１】
＜導電材料前駆体１の作製＞
支持体として、厚み１００μｍのポリエチレンテレフタレートフィルムを用いた。該支持体の全光線透過率およびヘイズをスガ試験機（株）製ヘーズメーターＨＺ−Ｖ３で測定したところ、全光線透過率は９１．０％、ヘイズは０．８％であった。
【００６２】
次に下記組成の物理現像核層塗液を支持体上に塗布、乾燥して物理現像核層を設けた。
【００６３】
＜硫化パラジウムゾルの調製＞
Ａ液    塩化パラジウム                                  ５ｇ
塩酸                                          ４０ｍＬ
蒸留水                                    １０００ｍＬ
Ｂ液    硫化ソーダ                                  ８．６ｇ
蒸留水                                    １０００ｍＬ
Ａ液とＢ液を撹拌しながら混合し、３０分後にイオン交換樹脂の充填されたカラムに通し硫化パラジウムゾルを得た。
【００６４】
＜物理現像核層塗液／１ｍ２あたり＞
前記硫化パラジウムゾル（固形分として）              ０．５ｍｇ
２質量％グリオキサール水溶液                        ０．２ｍＬ
界面活性剤（Ｓ−１）                                    ４ｍｇ
デナコール（登録商標）ＥＸ−８３０                    ２５ｍｇ
（ナガセケムテックス（株）製ポリエチレングリコールジグリシジルエーテル）
１０質量％エポミン（登録商標）ＳＰ−２００水溶液    ０．１ｇ
（（株）日本触媒製ポリエチレンイミン；数平均分子量１００００）
【００６５】
【化１】
2019212523.tif 000002
【００６６】
続いて、支持体に近い方から順に下記組成の中間層１、ハロゲン化銀乳剤層１、および保護層１を上記物理現像核層の上に塗布、乾燥して、導電材料前駆体１を得た。ハロゲン化銀乳剤層１が含有するハロゲン化銀乳剤は、コントロールドダブルジェット法で製造した。このハロゲン化銀乳剤が含有するハロゲン化銀粒子は、塩化銀９５ｍｏｌ％と臭化銀５ｍｏｌ％で、平均粒径が０．１５μｍになるように調製した。このようにして得られたハロゲン化銀粒子を定法に従いチオ硫酸ナトリウムと塩化金酸を用い、金イオウ増感を施した。こうして得られたハロゲン化銀乳剤は、銀１ｇあたり０．５ｇのゼラチンを保護コロイド（バインダー）として含有する。
【００６７】
＜中間層１組成／１ｍ２あたり＞
シーピーガム（登録商標）ＦＡ                        ０．０５ｇ
（ＤＳＰ五協フード＆ケミカル（株）製カラギーナン）
界面活性剤（Ｓ−１）                                    ５ｍｇ
染料１                                                  ５ｍｇ
【００６８】
【化２】
2019212523.tif 000003
【００６９】
＜ハロゲン化銀乳剤層１組成／１ｍ２あたり＞
ハロゲン化銀乳剤                                    ３．０ｇ銀相当
１−フェニル−５−メルカプトテトラゾール                ３ｍｇ
界面活性剤（Ｓ−１）                                  ２０ｍｇ
【００７０】
＜保護層１組成／１ｍ２あたり＞
ゼラチン                                                １ｇ
不定形シリカマット剤（平均粒径３．５μｍ）            １０ｍｇ
界面活性剤（Ｓ−１）                                  １０ｍｇ
【００７１】
＜導電材料前駆体２の作製＞
中間層１にプロテアーゼＰ「アマノ」３ＳＤ（天野エンザイム（株）タンパク質分解酵素、コウジカビ属由来）を０．０４ｇ／ｍ２含有させた以外は導電材料前駆体１と同様にして、導電材料前駆体２を得た。
【００７２】
＜導電材料前駆体３の作製＞
中間層１にプロテアーゼＰ「アマノ」３ＳＤ（天野エンザイム（株）タンパク質分解酵素、コウジカビ属由来）を０．０８ｇ／ｍ２含有させた以外は導電材料前駆体１と同様にして、導電材料前駆体３を得た。
【００７３】
＜導電材料前駆体４の作製＞
中間層１にデナチームＡＰ（ナガセケムテックス（株）タンパク質分解酵素、コウジカビ属由来）を０．０４ｇ／ｍ２含有させた以外は導電材料前駆体１と同様にして、導電材料前駆体４を得た。
【００７４】
＜導電材料前駆体５の作製＞
中間層１にビオプラーゼ３０Ｌ（ナガセケムテックス（株）タンパク質分解酵素、バチルス属由来）を０．０４ｇ／ｍ２含有させた以外は導電材料前駆体１と同様にして、導電材料前駆体５を得た。
【００７５】
＜導電材料前駆体６の作製＞
中間層１にデナチームＰＭＣ  ＳＯＦＴＥＲ（ナガセケムテックス（株）タンパク質分解酵素、ストレプトマイセス属由来）を０．０４ｇ／ｍ２含有させた以外は導電材料前駆体１と同様にして、導電材料前駆体６を得た。
【００７６】
＜導電材料前駆体７の作製＞
中間層１に食品用精製パパイン（ナガセケムテックス（株）タンパク質分解酵素、植物由来）を０．０４ｇ／ｍ２含有させた以外は導電材料前駆体１と同様にして、導電材料前駆体７を得た。
【００７７】
＜導電材料前駆体８の作製＞
中間層１にプロテアーゼＰ「アマノ」３ＳＤ（天野エンザイム（株）タンパク質分解酵素、コウジカビ属由来）を０．０４ｇ／ｍ２、ハロゲン化銀乳剤層１にプロテアーゼＰ「アマノ」３ＳＤを０．０１ｇ／ｍ２含有させた以外は導電材料前駆体１と同様にして、導電材料前駆体８を得た。
【００７８】
＜導電材料前駆体９の作製＞
ハロゲン化銀乳剤層１にプロテアーゼＰ「アマノ」３ＳＤ（天野エンザイム（株）タンパク質分解酵素、コウジカビ属由来）を０．０４ｇ／ｍ２含有させた以外は導電材料前駆体１と同様にして、導電材料前駆体９を得た。
【００７９】
＜導電材料１〜９の作製＞
上記した導電材料前駆体１〜９それぞれについて、図１で示したポジ型透過原稿を密着し、水銀灯を光源とする密着プリンターで４００ｎｍ以下の光をカットする樹脂フィルターを介して、それぞれ露光した。その後、下記拡散転写現像液中に２０℃で６０秒間浸漬した後、続いてハロゲン化銀乳剤層、中間層、および保護層を４０℃の温水で水洗除去し、乾燥処理した。こうしてポジ型透過原稿に対応する導電材料１〜９を得た。該ポジ型透過原稿は、導電材料が有するセンサー部１１と、端子部１２と、該センサー部と端子部とを電気的に接続する周辺配線部１３に対応するパターンを有する。センサー部１１は正方形の単位格子からなる網目状金属銀細線パターンを有する複数のセンサー（例えば１１ａ、１１ｂ、１１ｃ等）が、図中ｘ方向に並ぶことで構成される。端子部１２は、センサー部１１と外部とを電気的に接続するための部分であり、センサー部１１が有するセンサーの数に応じて複数の端子（図中１２ａ、１２ｂ、１２ｃ等）から構成される。周辺配線部１３は、センサー部１１と端子部１２を電気的に接続する複数の周辺配線（図中１３ａ、１３ｂ、１３ｃ等）から構成される。センサー１１ａは周辺配線１３ａを介し端子１２ａに電気的に接続されている。端子部１２と周辺配線部１３は全て塗りつぶし銀パターンである。センサー部１１が有する網目状金属銀細線パターンを構成する金属銀細線の線幅は５．０μｍ、単位格子の正方形の一辺の長さは３００μｍである。また、周辺配線部１３を構成する周辺配線（図中１３ａ、１３ｂ、１３ｃ等）の線幅は全て４０μｍであり、隣接する周辺配線間の最短距離は３０μｍである。また、端子部１２を構成する端子（図中１２ａ、１２ｂ、１２ｃ等）の幅は全て３００μｍであり、隣接する端子間の最短距離は２００μｍである。
【００８０】
＜拡散転写現像液の作製＞
下記の組成の拡散転写現像液を作製した。
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
全量を水で１０００ｍＬ、ｐＨ＝１２．２に調整した。
【００８１】
＜導電性評価＞
導電材料１〜９それぞれについて、センサー１１ａと周辺配線１３ａの接続点と、端子１２ａとの間の抵抗値を、三和電気計器（株）製デジタルマルチメータＰＣ７００を用いて測定し、端子１２ａおよび周辺配線１３ａの合成抵抗値とした。導電材料１の端子１２ａおよび周辺配線１３ａの合成抵抗値を基準として、導電材料２〜９の端子１２ａおよび周辺配線１３ａの合成抵抗値が９５．０％以上の場合は「１」、８７．５％以上９５．０％未満の場合は「２」、８０．０％以上８７．５％未満の場合は「３」、７２．５％以上８０．０％未満の場合は「４」、７２．５％未満の場合は「５」として導電性の評価を実施した。この結果を表１に示す。
【００８２】
【表１】
2019212523.tif 000004
【００８３】
表１の結果から本発明の有効性が判る。
【符号の説明】
【００８４】
１１  センサー部
１１ａ、１１ｂ、１１ｃ  センサー
１２  端子部
１２ａ、１２ｂ、１２ｃ  端子
１３  周辺配線部
１３ａ、１３ｂ、１３ｃ  周辺配線
【図１】
2019212523.tif 000005